(57)【要約】【課題】食品、医薬品、工業製品等の非吸着性等に優れたポリアクリルニトリルに熱融着可能な嵌合具及びこの嵌合具を袋体本体に溶着してなる嵌合具付包装用袋体を提供提供すること。【解決手段】テープ部と爪部とを有する互いに嵌合可能な一対の帯状嵌合具において、テープ部が基部とシール部とを含む二層以上の多層構造を有しており、少なくともシール部が、エチレン・酢酸ビニル共重合体ケン化物系ホットメルト接着剤よりなるポリアクリルニトリルに熱融着可能な嵌合具。【選択図】      図３
2004203444.tif 000002
【特許請求の範囲】
【請求項１】
テープ部と爪部とを有する互いに嵌合可能な一対の帯状嵌合具において、テープ部が基部とシール部とを含む二層以上の多層構造を有しており、少なくともシール部が、エチレン・酢酸ビニル共重合体ケン化物系ホットメルト接着剤よりなるポリアクリルニトリルに熱融着可能な嵌合具。
【請求項２】
請求項１に記載の互いに嵌合可能な一対の帯状嵌合具を、ポリアクリルニトリル系フィルムに融着し、製袋してなることを特徴とする嵌合具付包装用袋体。
【発明の詳細な説明】
【０００１】
【発明の属する技術分野】
本発明は、嵌合具及び嵌合具付包装用袋体に関し、特に、食品、医薬品、工業製品等の揮発性成分の非吸着性等が要求されかつ開封後に再密封が必要な食品、医薬品、工業製品等の分野の包装に利用できる嵌合具及び嵌合具付包装用袋体に関する。
【０００２】
【従来の技術】
袋の開封部に雄、雌よりなる一対の帯状嵌合具を設けることにより、開閉自在とした嵌合具付包装用袋体（チャック袋）が、食品、医薬品、工業製品等多くの分野で使用されている。この嵌合具付包装用袋体の製造方法としては、種々の方法が提案されている。例えば、環状ダイを用いて雄型と雌型の一対の嵌合具を備えた筒状フィルムを一体に押出成形して製造する方法、フィルム上に嵌合具部を押出溶着する方法、予め嵌合具付のテープを製造し、このテープを袋体本体形成用基材フィルムに熱溶着又は接着剤固着する方法がある。
【０００３】
しかし前二者の方法では、使用可能な樹脂の種類に制限があること、多層フィルム基材への適用が困難なこと、多様なサイズに対応できないこと、印刷が困難なこと等のハンドリングのしにくさやコスト面の問題があるため、後者の、予め嵌合具付のテープを製造し、このテープを袋体本体形成用基材フィルムに熱溶着又は接着剤固着する方法が一般に採用されている。
【０００４】
嵌合具に用いられる材料としては、ポリエチレン、ポリプロピレン、エチレン・酢酸ビニル共重合体等のポリオレフィン系樹脂が広く用いられ、また、基材フィルムの材料が直鎖状低密度ポリエチレン（以下、ＬＬＤＰＥということもある。）の場合ＬＬＤＰＥ製嵌合具が用いられるのが一般的である。
【０００５】
食品、医薬品、工業製品等の分野においては、揮発性成分等を含む内容物を包装する包装体が多い。そして従来から、アルミ層を含む多層体の最内層にポリオレフィン系樹脂、例えば低密度ポリエチレン、直鎖状低密度ポリエチレン、エチレン・メタクリル酸共重合体（以下、ＥＭＡＡということもある。）、アイオノマー等を用いた構成の包装体が広く普及している。そしてこれらの用途においては、揮発性成分の種類によっては揮発性成分が包装体に吸着されるという問題がある。特に医薬品分野にけるパップ剤用途では、予め吸着量を予想して、高価な揮発性成分を吸着量分余計に添加するといった対策を余儀なくされていた。
【０００６】
前記問題点を改善するため、近年、揮発性成分の非吸着性が良好なポリアクリルニトリル樹脂を最内層に使用した包装体が食品、医薬品、工業製品等の分野において使用されている。
【０００７】
医薬品分野にけるパップ剤用途等においては、内容物の揮発性成分保持のため、嵌合具付包装用袋体が多く使用され、通常、ポリエチレン系嵌合具、ＥＭＡＡ製嵌合具等を熱融着した嵌合具付包装用袋体が使用されている（例えば、特許文献１参照。）。
【０００８】
【特許文献１】
特開平２−２５８５６２号公報（特許第２５２９５９９号公報）
【０００９】
しかしながら、揮発性成分の非吸着性が良好な前記ポリアクリルニトリル樹脂は、他の樹脂との相溶性が悪いため熱融着が困難であり、ポリエチレン系嵌合具や、ＥＭＡＡ製嵌合具等を熱融着した嵌合具付包装用袋体を製造するのは難しい。また、ポリアクリルニトリル樹脂同士では熱融着が可能であるが、ポリアクリルニトリル樹脂は剛性が高いため、ポリアクリルニトリル樹脂で嵌合具を成形した場合、嵌合具としての機能（例えば、再開閉性能、製袋・充填機等への機械適応性）が劣り、トータルとして包装体の密封性等において満足のゆくものではない。
【００１０】
【発明が解決しようとする課題】
そこで本発明の課題は、食品、医薬品、工業製品等の非吸着性等に優れたポリアクリルニトリルに熱融着可能な嵌合具及びこの嵌合具を袋体本体に溶着してなる嵌合具付包装用袋体を提供することである。
【００１１】
【課題を解決するための手段】
本発明者等は鋭意検討した結果、嵌合具の部材に特定の樹脂を選定することにより、嵌合具としての機能を損なうことなく前記課題を解決できることを見出し、本発明を完成するに至った。
すなわち本発明は、ポリアクリルニトリルに熱融着可能な嵌合具及びこの嵌合具を袋体本体に溶着してなる嵌合具付包装用袋体に関するものである。
【００１２】
本発明の嵌合具は、テープ部と爪部とを有する互いに嵌合可能な一対の帯状嵌合具において、テープ部が基部とシール部とを含む二層以上の多層構造を有しており、少なくともシール部が、エチレン・酢酸ビニル共重合体ケン化物系ホットメルト接着剤よりなるポリアクリルニトリルに熱融着可能な嵌合具である。
【００１３】
【発明の実施の態様】
以下、本発明を詳細に説明する。
本発明の嵌合具は、少なくともシール部にエチレン・酢酸ビニル共重合体ケン化物系ホットメルト接着剤が使用される。
エチレン・酢酸ビニル共重合体ケン化物系ホットメルト接着剤のメルトフローレートは、０．５ｇ／１０分〜３０ｇ／１０分の範囲のものが好適に用いられる。その理由は、メルトフローレートが０．５ｇ／１０分未満では押出成形性が劣り、３０ｇ／１０分超では嵌合具の安定成形性が劣るからである。
【００１４】
また本発明において、嵌合具爪部及び基部の材料には、ポリオレフィン系重合体が使用できる。ポリオレフィン系重合体の種類は特に制限されず、エチレン単独重合体、エチレン・αオレフィン共重合体、エチレン・酢酸ビニル共重合体、ポリプロピレン系重合体、エチレン・アクリル酸系化合物共重合体又はエチレン・アクリル酸系化合物共重合体の金属塩等が使用できる。これらは単一樹脂でも２種以上の樹脂組成物でもよい。これらポリオレフィン系重合体のメルトフローレートは、０．５ｇ／１０分〜１５ｇ／１０分の範囲のものが好適に用いられる。その理由は、メルトフローレートが０．５ｇ／１０分未満では押出成形性が劣り、１５ｇ／１０分超では嵌合具の型保持性が劣るからである。
【００１５】
また本発明において、嵌合具のテープ部は少なくとも二層以上の多層構造を有していればよく、必要に応じて他の結晶性ポリオレフィン層等を一層又は複数層設けてもよい。また、爪部の形状、爪部の本数は特に制限されず、再開閉機能を有するものであれば任意の形状、本数とすることができる。
【００１６】
また本発明の趣旨を阻害しない範囲内で、必要に応じて公知の添加剤、例えば安定剤、酸化防止剤、滑剤、帯電防止剤、着色剤等を基部及び／又はシール部に用いることができる。
【００１７】
【実施例】
以下、実施例及び比較例を示し、本発明の内容をより具体的に説明するが、本発明は以下の実施例に記載された事項によって限定されるものではない。
図１は、本発明の嵌合具の概略図であり、図２は、本発明の嵌合具付包装用袋体の正面図であり、図３は図２のＩＩ−ＩＩ線に沿った断面図であって、本発明の嵌合具及び嵌合具付包装用袋体の嵌合具部の構造を示す。
【００１８】
実施例１
嵌合具の爪部及びテープ部基部の材料として、密度９１６ｋｇ／ｍ3、メルトフローレート８．５ｇ／１０分のエチレン・αオレフィン共重合体樹脂（三井住友ポリオレフィン社製  ウルトゼックス  ２０１００Ｊ）６０重量％、密度９２１ｋｇ／ｍ3、メルトフローレート５．０ｇ／１０分の低密度ポリエチレン樹脂（三井住友ポリオレフィン社製  スミカセン  Ｆ４１２−１）４０重量％からなる樹脂組成物を用意した。また、シール部の材料として、密度９５０ｋｇ／ｍ3、メルトフローレート１８．０ｇ／１０分のエチレン・酢酸ビニル共重合体ケン化物系ホットメルト接着剤（田岡化学工業社製  テクノリンク１８Ｅ２）を用意した。
【００１９】
これらの樹脂組成物を、基部材料は口径が４０ｍｍ、Ｌ／Ｄが２５の押出機を用いて、また、シール部材料は口径が３０ｍｍ、Ｌ／Ｄが２５の押出機を用いてそれぞれ１６０℃にて溶融混練し、嵌合具の雄部、雌部を有する複合異形ダイに導き、共押出し成形後、冷却水槽に導き冷却固化させた後、巻取機にて巻取り、嵌合具を得た。
【００２０】
実施例２
嵌合具の爪部及びテープ部基部の材料として、密度９２１ｋｇ／ｍ3、メルトフローレート５．０ｇ／１０分の低密度ポリエチレン樹脂（三井住友ポリオレフィン社製  スミカセン  Ｆ４１２−１）１００重量％からなるものを用意した以外は、実施例１と同様にして嵌合具を得た。
【００２１】
実施例３
嵌合具の爪部及びテープ部基部の材料として、密度９３０ｋｇ／ｍ3、酢酸ビニル含有量１０％、メルトフローレート１．５ｇ／１０分のエチレン・酢酸ビニル共重合体（住友化学工業社製  エバテート  Ｄ２０２１）１００重量％からなるものを用意した以外は、実施例１と同様にして嵌合具を得た。
【００２２】
比較例１
嵌合具の基部及びシール部の材料として、密度９１６ｋｇ／ｍ3、メルトフローレート８．５ｇ／１０分のエチレン・αオレフィン共重合体樹脂（三井住友ポリオレフィン社製  ウルトゼックス  ２０１００Ｊ）を６０重量％、密度９２１ｋｇ／ｍ3、メルトフローレート５．０ｇ／１０分の低密度ポリエチレン樹脂（三井住友ポリオレフィン社製  スミカセン  Ｆ４１２−１）４０重量％からなる樹脂組成物を用意し、単層の嵌合具を得た。
【００２３】
比較例２
エチレン・メタクリル酸共重合体（ＥＭＡＡ）製ジッパー、シーアイ  サンプラス社製「サンジップテープ  ＥＭ−１３Ｔ」を用意した。
【００２４】
実施例１〜３並びに比較例１及び２の嵌合具の評価は、下記のようにして行った。
嵌合具のＰＡＮフィルムへの熱融着性は、東洋精機製作所社製「熱傾斜試験機」を用いて、紙／アルミ／ＰＡＮ（総厚み１６０μ）のラミネートフィルムを使用し、嵌合具のシール部がＰＡＮフィルム層側に融着されるように、シール時間１．５秒、シール圧力１．５ｋｇ／ｃｍ2、シール温度１８０℃にてシールし評価サンプルを得た。
【００２５】
上記サンプルを東洋精機製作所社製「引張試験機、ストログラフ」を用いてシール強度を求めた。
評価基準
３００ｇｆ／５ｍｍ以上  ：  ○
３００ｇｆ／５ｍｍ未満  ：  ×
【００２６】
実施例１〜３並びに比較例１及び２の嵌合具の評価結果を表１に示す。
【００２７】
【表１】
2004203444.tif 000003
【００２８】
【発明の効果】
本発明の嵌合具は、食品、医薬品、工業製品等の揮発性成分を含む内容物を包装するのに適した揮発性成分非吸着性ポリアクリルニトリル製袋体本体に首尾よく熱融着することができ、良好な揮発性成分保持性能を有する嵌合具付包装用袋体を容易かつ確実に得ることができる。
【図面の簡単な説明】
【図１】本発明の嵌合具の概略図である。
【図２】本発明の嵌合具付包装用袋体の正面図である。
【図３】図２のＩＩ−ＩＩ線に沿った断面図である。
【符号の説明】
１  爪部
２  テープ部
２ａ  基部
２ｂ  シール部
３  嵌合具付包装用袋体本体
４  嵌合具部
４ａ  雄部嵌合具
４ｂ  雌部嵌合具
５  基材フィルム（紙／アルミ／ＰＡＮ）
【図１】
2004203444.tif 000004
【図２】
2004203444.tif 000005
【図３】
2004203444.tif 000006